(57)【特許請求の範囲】
【請求項１】
固体臭素化ブチルゴムを、ブタジエンを含む共役ジオレフィンモノマーからなり、ポリマー鎖がＣ-Ｓ-(Ｓ)n-Ｃ結合（式中、ｎは１〜７の整数である。）により架橋された固体ポリマーと混合することを含み、混合を５０℃を超える温度で行う、臭素化ブチルゴムとブタジエンを含む共役ジオレフィンモノマーからなるポリマーとのグラフトコポリマーの製造方法。
【発明の詳細な説明】
【０００１】
（技術分野）
本発明は、臭素化ブチルゴムへ共役ジオレフィンモノマーをベースとするポリマーをグラフトさせる方法、および加硫により向上した物性を示すゴム組成物中におけるこれらグラフトコポリマーの使用に関する。該グラフトコポリマーは、特にタイヤトレッド組成物において使用するために好適であるが、これに限定されない。
【０００２】
（背景技術）
自動車用安全装置および低燃費に対する要求が増大するにつれ、タイヤトレッド用ゴムコンパウンドに対する仕様は、より要求のきびしいものとなっている。タイヤトレッドは、十分に丈夫で十分に耐摩耗性であり、湿潤および乾燥表面の両方に対して高度な牽引力を有し、低い転がり抵抗および熱蓄積を提供し、幅広い温度範囲でそれらのゴム特性を維持するように求められる。しかしながらいくつかのこれらの要求は、本質的に他の要求と両立しない。
【０００３】
ブチルゴムのタイヤトレッド配合物への添加は、タイヤトレッドの湿潤スキッド抵抗を改良するが、同時にタイヤトレッドの耐摩耗性を減少させる。それゆえ、タイヤトレッド配合物中に使用する際、向上した湿潤スキッド抵抗を維持し、さらに他の物性との望ましいバランスを維持しながら向上した耐摩耗性があるような方法でブチルゴムを変性できるとすれば望ましい。
【０００４】
ブチルゴムは非常に低度の不飽和を有するので、それらは高不飽和ゴム（例えばポリブタジエンまたはスチレン-ブタジエンコポリマー）と良好な混和性を有さない。その結果としていくつかの異なるグラフト手順が、さらなる不飽和物を導入し得ることにより開発されている。
【０００５】
米国特許第5,264,494号は、ハロゲン化ブチルゴムと共役ジオレフィンモノマーをベースとするポリマーとのグラフトコポリマーの製造方法の１つを開示する。この方法は、不活性溶媒中の塩素化ブチルゴムまたは臭素化ブチルゴムの溶液、および共役ジオレフィンモノマーをベースとするリビングアルカリ金属末端ポリマーの溶液を使用することを含む。この方法は費用がかかり、不都合である。なぜならリビングポリマーが極度に水分および不純物に対し敏感であり、それによりリビングポリマー、それを含有する反応混合物およびハロゲン化ブチルゴムを、水分および不純物から保護する極端な予防措置をとらなければならないからである。これゆえ不活性有機溶媒は無水分でなければならず、反応を不活性雰囲気（例えば窒素）下で行わなければならない。さらに、グラフトすべきポリマーを不純物で汚染しないように確保することは数回の洗浄工程を含む場合があり、溶媒をこれらの洗浄工程から、および反応後の生成物から除去しなければならない。環境的理由のために、可能な限り多量の有機溶媒の使用を回避することが望ましい。
【０００６】
米国特許第5,342,896号も、ハロブチルゴムとジエンモノマーをベースとするポリマーとから構成されるグラフトコポリマーの製造に関する。この方法は、ハロブチルゴムと反応させるリチウム末端ジエンキャップ化ビニル芳香族ポリマーを使用する。リチウム末端ジエンキャップ化ビニル芳香族ポリマーを、少量のジエンモノマーをリビングリチウム末端ポリスチレン溶液に添加することにより製造し得る。この反応を、不活性溶媒（例えばシクロヘキサン）中不活性雰囲気下で行う。ここでもリビングポリマーの水分過敏性および不純物過敏性の故に、水分および不純物に対する予防措置をとらなければならず、また有機溶媒を使用する。
【０００７】
（発明の開示）
（発明が解決しようとする技術的課題）
本発明は、臭素化ブチルゴムと共役ジオレフィンモノマーをベースとするポリマーとのグラフトコポリマーの製造方法を提供し、該方法はリビングポリマーの使用を含まず、それゆえ、その使用に伴う不都合を回避する。該方法はグラフトコポリマーの形成において有機溶媒の使用も回避する。
【０００８】
（その解決方法）
本発明は、固体臭素化ブチルゴムを、ブタジエンを含む共役ジオレフィンモノマーからなり、ポリマー鎖がＣ-Ｓ-(Ｓ)n-Ｃ結合（式中、ｎは１〜７の整数である。）により架橋された固体ポリマーと混合することを含み、混合を５０℃を超える温度で行う、臭素化ブチルゴムとブタジエンを含む共役ジオレフィンモノマーからなるポリマーとのグラフトコポリマーの製造方法を提供する。
【０００９】
（発明を実施するための最良の形態）
２つのポリマー、臭素化ゴムおよびジエンベースポリマーを相互に良好な分散を確保するような方法で混合し、２つのポリマーの反応基間の反応を確保することが必要である。必要な分散を確保する条件は、密閉式ミキサー、例えばバンバリーミキサー、およびハーケ（Haake）およびブラベンダー小型密閉式ミキサー内で生じる。二本ロールミルミキサーも１つのポリマーをもう１つと良好に分散させる。押出機は良好な混合を提供し、より短い反応時間を可能にする。混合を２つまたはそれ以上の段階で行うことができ、混合を異なる装置内、例えば１つの段階を密閉式ミキサー内で、１つの段階を押出機内で行うことができる。
【００１０】
混合ポリマーの温度は重要であり、５０℃を超える温度、好ましくは６０℃を超える温度であるべきであり、十分な程度でグラフト反応が起こるように確保する。この場合高温では、架橋形成、ゲル化誘発または連鎖切断によりポリマーの重大な劣化が生ずる場合があり、混合はこの劣化を引き起こさない温度で行うべきである。この理由のために、温度は通常１８０℃を超えるべきではない。６０〜１６０℃の範囲の温度が好ましく、８０〜１４０℃の範囲の温度が特に好ましい。劣化は、高温を長期間維持する場合により悪化する。より低温であるほど、より長期間ポリマーを混合し得る。
【００１１】
ミルローラーを使用してポリマーを混合し、グラフトを形成させる際、ミルローラーの温度を設定して、混合を開始することができる。混合が進行するにつれ、ポリマー混合物の温度を測定する。これはミルローラーの温度とかなり異なる場合がある。混合が進行している時の温度を参照する場合、それは参照しているポリマー混合物の温度である。
【００１２】
混合を行う時間は、幅広い範囲で変化し得る。混合のために必要な時間は混合の程度により変化する。混合を押出機内で行う場合、混合はミキサー内で行う場合よりも効率的であり、それゆえより少ない時間で良い。時間は、１分程度、または２時間またはそれ以上であり得る。しばしば時間は１〜２０分の間である。
【００１３】
グラフトが生じた事を簡単な試験により明らかにすることができる。臭素化ブチルゴムと共役ジオレフィンモノマーをベースとするポリマーとをヘキサンに溶解させ、ヘキサン１００ｇ中ゴム５ｇまたはポリマー５ｇの溶液を形成する。臭素化ブチルゴムと共役ジオレフィンポリマーとの未グラフト化混合物がヘキサンに溶解し、室温で放置されている場合、臭素化ブチルゴムは溶液中に残るが共役ジオレフィンポリマーは沈殿するので、２〜３時間以内に二相分離が起こる。対照的に臭素化ブチルゴムおよび共役ジオレフィンポリマーを５０℃を超える温度で混合してグラフトさせ、混合生成物をヘキサンに溶解させた場合、数日にわたりほとんどまたは全く沈殿は起こらず、これは大部分または全ての臭素化ブチルゴムおよび共役ジエンポリマーがグラフトしたことを示す。グラフトが起こったことの別のしるしは、グラフト化コポリマーのガラス転移点Ｔｇが、未グラフト化ブロモブチルゴムのＴｇおよび共役ジオレフィンをベースとするポリマーのＴｇと比べて、シフトすることである。
【００１４】
ポリマー混合物を５０℃を越える温度で混合してグラフトさせる前に、５０℃未満の温度で予備混合工程を行うことができる。
【００１５】
本発明において使用するために好適な臭素化ブチルゴムは、ブチルゴムを臭素化することにより得られ、それはイソブチレンと、通常Ｃ4〜Ｃ6共役ジオレフィンであるコモノマー、好ましくはイソプレンとのコポリマーである。しかしながら共役ジオレフィン以外のコモノマーを使用することができ、アルキル置換ビニル芳香族コモノマー、例えばＣ1〜Ｃ4アルキル置換スチレンが挙げられる。市販されている１つの例は、コモノマーがｐ-メチルスチレンである臭素化イソブチレンメチルスチレンコポリマー（ＢＩＭＳ）である。
【００１６】
臭素化ブチルゴムは、典型的にポリマーの炭化水素含有量を基準に１〜３質量％の範囲のイソプレンおよび９７〜９９質量％の範囲のイソブチレン、およびブロモブチルポリマーを基準に１〜４質量％の範囲の臭素を含有する。典型的なブロモブチルポリマーは分子量範囲（DIN 53 523 によるムーニー粘度（ML 1+8、１２５℃）として表す。）２８〜５５を有する。
【００１７】
本発明の方法において臭素化ブチルゴムは、ポリマーの炭化水素含有量を基準に好ましくは１〜２質量％の範囲のイソプレンおよび９８〜９９質量％の範囲のイソブチレン、および臭素化ブチルポリマーを基準に０.５〜２.５質量％の範囲、好ましくは０.７５〜２.３質量％の範囲の臭素を含有する。
【００１８】
安定剤を臭素化ブチルゴムに添加し得る。好適な安定剤は、ステアリン酸カルシウムおよびエポキシド化大豆油を含み、好ましくは臭素化ブチルゴム１００質量部あたり０.５〜５質量部の範囲の量で使用する。
【００１９】
潜在的に、炭素-炭素二重結合を有するあらゆるポリマーは、例えばＳ2Ｃｌ2との反応により硫化して、次いで臭素化ブチルゴムとグラフトすることができ、共役ジオレフィンのポリマーおよびコポリマーが挙げられる。そのような共役ジオレフィンポリマーおよびコポリマーを、多くの異なる触媒系を用いて製造し得る。アニオン系、遷移金属をベースとする系、ランタニド金属（例えばネオジム）をベースとする系、およびフリーラジカル系が挙げられる。
【００２０】
共役ジオレフィンは、一般に
【化１】
0004996800.tif 000002
〔式中、Ｒは水素原子または１〜８個の炭素原子を有するアルキル基であり、Ｒ1およびＲ11は同じまたは異なることができ、水素原子および１〜４個の炭素原子を有するアルキル基からなる群から選ばれる。〕
の構造式を有する。好適な共役ジオレフィンのいくつかの代表的な非限定例は、１,３-ブタジエン、イソプレン、２-メチル-１,３-ペンタジエン、４-ブチル-１,３-ペンタジエン、２,３-ジメチル-１,３-ペンタジエン、１,３-ヘキサジエン、１,３-オクタジエン、２,３-ジブチル-１,３-ペンタジエン、２-エチル-１,３-ペンタジエン、２-エチル-１,３-ブタジエンなどを含む。４〜８個の炭素原子を有する共役ジオレフィンモノマーが好ましく、１,３-ブタジエンおよびイソプレンが特に好ましい。
【００２１】
共役ジエンモノマーをベースとするポリマーは、ホモポリマー、または２種若しくはそれ以上の共役ジエンモノマーのコポリマー、またはビニル芳香族モノマーとのコポリマーであり得る。
【００２２】
任意に使用することができるビニル芳香族モノマーは、使用する共役ジオレフィンモノマーと共重合性であるように選択する。一般に、オルガノアルカリ金属開始剤を使用して重合することが知られているあらゆるビニル芳香族モノマーを使用し得る。そのようなビニル芳香族モノマーは、通常８〜２０個の炭素原子、好ましくは８〜１４個の炭素原子を有する。共重合することができるビニル芳香族モノマーのいくつかの例は、スチレン、α-メチルスチレン、種々のアルキルスチレン、ｐ-メトキシスチレン、１-ビニルナフタレン、２-ビニルナフタレン、４-ビニルトルエンなどを含む。スチレンが１,３-ブタジエンのみとの共重合のために、または１,３-ブタジエンおよびイソプレン両方とのターポリマー化のために好ましい。
【００２３】
共役ジオレフィンモノマーをベースとする、臭素化ブチルゴムへグラフトするために好ましいポリマーは、ブタジエンゴム、スチレン-ブタジエンのランダムおよびブロックゴム状コポリマーおよびスチレン-イソプレン-ブタジエンゴムおよびこれらの混合物からなる群から、好ましくはブタジエンゴム、スチレン-ブタジエンランダムコポリマーおよびこれらの混合物からなる群から、より好ましくはブタジエンゴムから選ばれる。
【００２４】
使用する共役ジオレフィンモノマーとビニル芳香族モノマーとの相対量は幅広い範囲で変化し得る。しかしながらゴム状コポリマーを製造するために、一般に少なくとも５０ｍｏｌ％の共役ジオレフィンモノマーが必要である。従って共役ジオレフィンモノマー対ビニル芳香族モノマーのモル比は、５０：５０〜９９：１の範囲である。より典型的には共役ジオレフィンモノマー対ビニル芳香族モノマーのモル比は、６５：３５〜９５：５の範囲である。
【００２５】
ポリマー鎖の共役ジオレフィン部分中におけるビニル含有量は、微細構造制御剤、例えばエーテルまたは第３級アミンを使用することにより制御し得る。微細構造制御剤として使用し得るエーテルの代表的な非限定例は、ジオキサン、テトラヒドロフランおよびその誘導体、エチレングリコールジエチルエーテル、エチレングリコールジメチルエーテル、ジエチレングリコールジメチルエーテル、ジエチレングリコールジエチルエーテル、トリエチレングリコールジメチルエーテルおよびその誘導体などを含む。第３級アミンの代表的な非限定例は、トリエチルアミン、Ｎ,Ｎ,Ｎ',Ｎ'-テトラメチルエチレンジアミンなどを含む。微細構造制御剤の量は、所望の共役ジオレフィン含有ポリマーまたは共役ジオレフィン-ビニル置換芳香族モノマーコポリマーの微細構造に応じて変化し、それはオルガノ金属触媒１ｍｏｌにつき０.０５〜２,０００ｍｏｌ、好ましくは０.２〜１,０００ｍｏｌの範囲である。
【００２６】
重合プロセスは、−８０℃〜１５０℃の範囲内のあらゆる温度で行うことができるが、好ましくは重合プロセスを−２０℃〜８０℃の範囲の温度で行う。
【００２７】
共役ジオレフィンモノマーをベースとするポリマーは、Ｃ-Ｓ-(Ｓ)n-Ｃ結合（式中、ｎは１〜７の整数である。）を有し、自由原子価結合は数種の原子（炭素、水素または窒素を含む。）のいずれかにより化合され得る。これらの結合を、例えば共役ジオレフィンモノマーをベースとするポリマーと硫化剤（例えば二臭化硫黄または好ましくは二塩化硫黄Ｓ2Ｃｌ2）とを反応させることにより導入でき、ポリマー鎖間にＣ-Ｓ-(Ｓ)n-Ｃ結合を形成させる。ジオレフィンがブタジエンであり、硫化剤が二塩化硫黄である場合、鎖を結合する構造は次のようなものであると考えられる：
【化２】
0004996800.tif 000003
【００２８】
硫化剤が二塩化硫黄または二臭化硫黄である場合、ｎは通常１の値をとる。他の硫化剤、例えば硫黄Ｓ8は、７までのより高い値のｎを生じさせる。例えば、Organic Sulphur Compounds, M. Kharasch 編, Pergamon Press, 第210および211頁参照（参照して本明細書中に組込む）。
【００２９】
共役ジエンをベースとするポリマーは、ポリマー質量を基準に一般に０.００１〜５質量％、好ましくは０.０１〜１質量％の硫黄を含有する。
【００３０】
硫化剤、好ましくは二塩化硫黄をポリマー形成重合反応の最終段階で添加することにより、または重合反応完了後にポリマーを二塩化硫黄と反応させることにより、硫化剤をポリマーと反応させることができる。２種類の硫黄含有ポリブタジエンが、Bayer から商標 BUNA CB24 および BUNA CB25 の下で市販されている。
【００３１】
臭素化ブチルゴム対共役ジオレフィンモノマーをベースとするポリマーの質量比は幅広い範囲で変化することができ、好適には９０：１０〜１０：９０、好ましくは７０：３０〜３０：７０の範囲である。多くの目的のために、５０：５０の比が好適である。
【００３２】
反応完了時に、適当な酸化防止剤をグラフトコポリマーに添加し得る。適当な酸化防止剤は立体障害フェノールを含み、これを好ましくはグラフトコポリマー１００質量部につき０.００５〜２質量部の範囲の量で使用する。
【００３３】
グラフトポリマー自身、該グラフトポリマーを含有するゴム組成物、該グラフトポリマーを含有する加硫ゴム組成物、および該グラフトポリマー含有ゴム組成物から製造したゴム製品は、本発明のさらなる目的である。
【００３４】
開示したグラフトポリマーを、ブタジエンゴム、スチレン-ブタジエンのランダムおよびブロックコポリマー、スチレン-イソプレン-ブタジエンのランダムおよびブロックコポリマー、およびスチレン-イソプレン-ブタジエンゴムからなる群から選ばれるゴム状ポリマー少なくとも１種、並びにカーボンブラックおよび加硫剤と配合することができる。グラフトコポリマーおよびゴム状ポリマーの総量１００質量部に対し、好ましくは１０〜９０質量部の範囲のグラフトコポリマーを９０〜１０質量部の範囲のゴム状ポリマー少なくとも１種と配合する。より好ましくは１０〜５０質量部の範囲のグラフトコポリマーを、９０〜５０質量部のゴム状ポリマーと配合する。
【００３５】
ゴム組成物は、前記グラフトコポリマーと混和性で同時加硫性である天然ゴムおよび／または共役ジオレフィンモノマーベース合成ゴム状ポリマーをさらに含む。好ましくはポリマー総量１００質量部に対し、１０〜９０質量部の範囲のブタジエンゴム、スチレン-ブタジエンのランダムおよびブロックゴム状コポリマー、イソプレンゴムおよび天然ゴムからなる群から選ばれるゴム状ポリマーすくなくとも１種を、９０〜１０質量部の範囲のグラフトコポリマーと混合する。より好ましくは５０〜９０部の範囲のゴム状ポリマーを、５０〜１０部の範囲のグラフトコポリマーと混合する。
【００３６】
加硫ゴムを強化するためにカーボンブラックを使用することは、該技術分野で周知であり、それにより最終加硫ゴムの向上した強度特性が生ずる。本発明を実施するために好適なカーボンブラックは、周知のファーネスブラックおよびガスブラック、好ましくはファーネスブラックを含み、これをゴム１００質量部につき３０〜１５０質量部の範囲の量で使用する。他の好適なフィラーは、シリカ、クレーおよびシリカとカーボンブラックとの混合物を含む。
【００３７】
本発明において使用するために好適な硬化系は、特に限定されない。典型的な硬化系は、（i）金属酸化物、（ii）任意に硫黄単体、および（iii）少なくとも１種の硫黄ベース促進剤を含む。硬化成分として金属酸化物を使用することは、該技術分野において周知である。好適な金属酸化物は酸化亜鉛であり、これを１〜１０質量部、好ましくは２〜５質量部の範囲の量で使用し得る。該硬化系の成分（ii）を構成する硫黄単体（存在する場合）を、０.２〜２質量部の範囲の量で使用し得る。好適な硫黄系促進剤（該硬化系の成分（iii））を０.５〜３質量部の範囲の量で使用することができ、これはチウラムスルフィド、例えばテトラメチルチウラムジスルフィド（ＴＭＴＤ）、チオカーバメート、例えばジメチルジチオカルバミン酸亜鉛（ＺＤＣ）、およびスルフェンアミド、例えばＮ-シクロヘキシル-２-ベンゾチアゾールスルフェンアミドを含む。好ましくは硫黄ベース促進剤は、Ｎ-シクロヘキシル-２-ベンゾチアゾールスルフェンアミドである。
【００３８】
安定剤、酸化防止剤、炭化水素エキステンダー油および粘着付与剤も、配合技術において周知なように、添加し得る。
【００３９】
本発明のグラフトコポリマーを、さらなる天然ゴムまたは合成ゴム状ポリマーと一緒に含有する組成物を、ゴム状ポリマーを混合するために周知な方法により製造することができ、この方法はゴム用ミル上でまたはバンバリーまたはブラベンダーの種類の密閉式ミキサー内で混合することを含む。一般に配合手順を二段階で行うことが好ましい。第１段階でポリマーを通例の配合成分と混合し得る。該配合成分はカーボンブラック、炭化水素エキステンダー油、粘着付与剤、安定剤、加工助剤および酸化防止剤を含む。配合手順の第２段階で硬化活性剤を、好ましくは、通常６０℃を超えない温度で操作されるゴム用ミル上または密閉式ミキサー内の上記コンパウンドに添加する。コンパウンドを、通例の方法で１５０〜２００℃の範囲の温度で５〜６０分の範囲の時間加熱することにより硬化させて、弾性加硫ゴムを形成する。
【００４０】
加硫後、上記ゴム組成物は向上した物性バランスを示す。物性は、硬度および伸び、および１００％モジュラス、３００％モジュラスおよび破断時引張強度を含む強度特性を意味する。
【００４１】
（産業上の利用の可能性）
上記のように、グラフトポリマー自身または該グラフトポリマーを含有する組成物または該グラフトポリマーを含有する加硫組成物は、タイヤトレッド用組成物に使用するために特に好適である。しかしながらそれらは、あらゆる種類の製品、特にコンベヤーベルトのようなベルト、およびロールを製造するためにも有用である。それらは良好な制動性を示し、それゆえ振動絶縁装置、マウントおよびブッシュにおいても有用である。
【００４２】
本発明およびその好ましい実施態様は以下のとおりである。
＜１＞  固体臭素化ブチルゴムを、共役ジオレフィンモノマーをベースとし、Ｃ-Ｓ-(Ｓ)n-Ｃ結合（式中、ｎは１〜７の整数である。）も含む固体ポリマーと混合することを含み、混合を５０℃を超える温度でグラフトさせるために十分な時間行う、臭素化ブチルゴムと共役ジオレフィンモノマーをベースとするポリマーとのグラフトコポリマーの製造方法。
＜２＞  混合を、６０〜１８０℃の範囲の温度で行う上記＜１＞に記載の方法。
＜３＞  共役ジオレフィンモノマーベースとするポリマーが、ポリブタジエンである上記＜１＞または＜２＞に記載の方法。
＜４＞  共役ジオレフィンモノマーをベースとするポリマーが、スチレン-ブタジエンコポリマーである上記＜１＞〜＜３＞のいずれかに記載の方法。
＜５＞  ９０〜１０質量部の範囲の臭素化ブチルゴムを、１０〜９０質量部の範囲の共役ジオレフィンモノマーをベースとするポリマーと混合する上記＜１＞〜＜４＞のいずれかに記載の方法。
＜６＞  ７０〜３０質量部の範囲の臭素化ブチルゴムを、３０〜７０質量部の範囲の共役ジオレフィンモノマーをベースとするポリマーと混合する上記＜１＞〜＜５＞のいずれかに記載の方法。
＜７＞  混合を、密閉式ミキサー内で行う上記＜１＞〜＜６＞のいずれかに記載の方法。
＜８＞  混合を、押出機内で行う上記＜１＞〜＜６＞のいずれかに記載の方法。
＜９＞  混合の一部を密閉式ミキサー内で行い、一部を押出機内で行う上記＜１＞〜＜６＞のいずれかに記載の方法。
＜１０＞  得られたグラフトコポリマーと、ブタジエンゴム、スチレン-ブタジエンのランダムおよびブロックコポリマー、およびスチレン-イソプレン-ブタジエンゴムからなる群から選ばれるゴム状ポリマー、並びにカーボンブラックおよび加硫剤とを混合し、硬化させてタイヤトレッド組成物を形成するさらなる工程を含む上記＜１＞〜＜９＞のいずれかに記載の方法。
＜１１＞  上記＜１＞〜＜１０＞のいずれかに記載の方法により得ることができるグラフトポリマー。
＜１２＞  上記＜１１＞に記載のグラフトポリマーおよび任意に１種またはそれ以上の加硫剤を含有するゴム組成物。
＜１３＞  上記＜１１＞に記載のグラフトポリマーおよび任意に１種またはそれ以上の加硫剤を含有するタイヤトレッド組成物。
＜１４＞  上記＜１１＞に記載のグラフトポリマーを含有する加硫ゴム組成物。
＜１５＞  上記＜１２＞または＜１４＞に記載のゴム組成物を含有するゴム組成物から形成されたゴム製品。
＜１６＞  上記＜１２＞または＜１４＞に記載のゴム組成物を含有するゴム組成物から形成されたベルトまたはロール。
＜１７＞  上記＜１２＞または＜１４＞に記載のゴム組成物を含有するゴム組成物から形成された制動装置。
（実施例）
以下の実施例は本発明を説明するが、その範囲に限定する意図は無い。全ての部数は、他に示されない限り、質量による。添付図面は、本発明のグラフト物の特性を示すグラフである。
【００４３】
実施例において、以下に記載するポリマーを使用する：
Polysar BB2040(登録商標)。Bayer から入手できる臭素化ブチルゴム。これはムーニー粘度（RPML 1+8、１２５℃）３９±４、臭素含有量２.０±０.３質量％および近似分子量５００,０００ｇ／ｍｏｌを有する。
BUNA(登録商標) CB24 および BUNA(登録商標) CB25。ランタニド（ネオジム）を触媒として使用して製造したポリブタジエン。シス１,４微細構造は≧９６％である。両方のムーニー粘度（RPML 1+4、１００℃）は３８〜４８である。
Polysar PB301(登録商標)。ブチルゴム。これはムーニー粘度（RPML 1+8、１２５℃）５１±５およびイソプレン含有量１.７５±０.２ｍｏｌ％を有する。および
Polysar CB1240(登録商標)。塩素化ブチルゴム。これはムーニー粘度（RPML 1+8、１２５℃）３８±４および塩素含有量１.２５±０.１質量％を有する。
これらのポリマーはすべて、Bayer, Inc., サーニア, オンタリオ, カナダから市販されている。
【００４４】
実施例１
Ｃ-Ｓ-Ｓ-Ｃ結合を有するポリブタジエン（Bayer からの BUNA CB24）と臭素化ブチルゴム（Bayer からの Polysar BB2040）とのブレンドを、冷却ミルで５０℃で混合した。BUNA CB24 と塩素化ブチルゴム（Bayer からの Polysar CB1240）とのブレンドおよび BUNA CB 24 と未ハロゲン化ブチルゴム（Bayer からの Polysar PB301）とのブレンドも同様な方法で混合した。
【００４５】
ブレンド試料から、ヘキサン中５％のブレンド溶液を調製した。これらの溶液を室温で放置した。２時間後ポリブタジエンの沈殿による二相分離が生じた。
他のブレンド試料を、７５ｍｌ容量ヘッドを備えた小型密閉式ミキサー（ハーケ）内で２５分まで混合および加熱した。出発温度は１３０℃であり、速度は６０ｒｐｍであった。ゴム温度は反応中に１４５℃に上昇した。
【００４６】
BUNA CB24 と Polysar BB2040 とのブレンドを、ハーケミキサー内で５〜１５分混合した後ヘキサンに溶解させた。数日にわたって溶液中におけるはっきりした分離は起こらず、ポリブタジエンと臭素化ゴムとの間の実質的なグラフトが示された。対照的に、BUNA CB24 と Polysar CB1240 とのブレンドのヘキサン溶液、および BUNA CB24 と Polysar PB301 とのブレンドのヘキサン溶液は分離し、ハーケミキサー内での混合では、ポリブタジエンと臭素化ブチルゴムまたは未ハロゲン化ブチルゴムとの間のグラフトが生じなかったことが示された。
【００４７】
実施例２
ポリブタジエン（BUNA CB24 または BUNA CB25、以下の表１参照）と臭素化ブチルゴム（Polysar BB2040）とのブレンドを、３０：７０、５０：５０および７０：３０の割合で調製した。各ブレンドを モデルＢのバンバリーミキサー内で混合させた。出発温度は３５℃であった。ブレンドを以下の表１に示す時間で混合した。この時間中にゴム温度は１４０〜１５０℃に上昇した。バンバリーミキサーから取出した時のグラフト化コポリマーの温度を表１に示す。
【００４８】
ヘキサン中５％のポリマー溶液は室温で２４時間以上放置した際にはっきりした分離を示さず、これはグラフトが起こったことを示す。次いでグラフト化ポリマーを硬化または加硫で通常使用されるオイルおよび成分と、次のように混合した：
グラフト化ポリマー      ：１００
Sundex 790（加工オイル）：１０
ステアリン酸            ：１.５
酸化亜鉛                ：３
硫黄                    ：１.４
ＣＢＳ                  ：０.８
(ＣＢＳ＝Ｎ-シクロヘキシル-２-ベンゾチアゾールスルフェンアミド）。
【００４９】
次いでこれらの試料を、可動ダイ硬化レオメーター（ＭＤＲ）内１７０℃で硬化させた。１７０℃での最適な硬化時間（ｔ９０＋５分と定義）を決定した。次いでさらなる試料を１７０℃でｔ９０＋５分硬化させ、応力／歪特性を測定した。BUNA CB24 または BUNA CB25 と Polysar BB2040 との未グラフト化ブレンドも同じ成分と混合し、同じ方法で硬化させ、それらの応力／歪特性を測定して、対照とした。結果を表１に示し、グラフ的に図１に示す。グラフト化コポリマーを含有する全ての組成物が、ポリマーの未グラフト化ブレンドを含有する組成物よりも優れた引張強度を示すことが明らかである。
【００５０】
表１：
列Ａは、BUNA CB25 と Polysar BB2040 とを当量でブレンドし、１６分間混合してグラフトさせた際に得られた結果を示す。BUNA CB25 と Polysar BB2040 との未グラフト化ブレンドに対する結果も示す。グラフトコポリマーを用いて得られた値、未グラフト化ブレンドを用いて得られた値（分割した値）、および割合（％）として表した値も示す。
【００５１】
列Ｂは、BUNA CB24 と Polysar BB2040 とを当量でブレンドし、１６分間混合してグラフトさせた際に得られた結果を示す。
列Ｃは、BUNA CB25 と Polysar BB2040 とを当量でブレンドし、７分間混合してグラフトさせた際に得られた結果を示す。
【００５２】
列Ｄは、７０部の BUNA CB25 と３０部の Polysar BB2040 とをブレンドし、１６分間混合してグラフトさせた際に得られた結果を示す。BUNA CB25 と Polysar BB2040 との未グラフト化７０／３０ブレンドに対する結果も示す。および
列Ｅは、３０部の BUNA CB25 と７０部の Polysar BB2040 とをブレンドし、１７分間混合してグラフトさせた際に得られた結果を示す。BUNA CB25 と Polysar BB2040 との未グラフト化３０／７０ブレンドに対する結果も示す。
【００５３】
【表１】
0004996800.tif 000004
【００５４】
【表２】
0004996800.tif 000005
【００５５】
【表３】
0004996800.tif 000006
【００５６】
【表４】
0004996800.tif 000007
【００５７】
特性が表１に示されている組成物と類似するが、カーボンブラックがフィラーとして添加されている組成物を製造し、表１の組成物と同じ条件下で試験した。結果を表２に示し、グラフ的に図２に示す。
【００５８】
表２：
列Ａは、BUNA CB25 と Polysar BB2040 とを当量でブレンドし、１８分間混合してグラフトさせた際に得られた結果を示す。BUNA CB25 と Polysar BB2040 との未グラフト化ブレンドに対する結果も示す。グラフトコポリマーを用いて得られた値、未グラフト化ブレンドを用いて得られた値（分割した値）、および割合（％）として表した値も示す。
【００５９】
列Ｂは、BUNA CB24 と Polysar BB2040 とを当量でブレンドし、１６分間混合してグラフトさせた際に得られた結果を示す。
列Ｃは、BUNA CB24 と Polysar BB2040 とを当量でブレンドし、７分間混合してグラフトさせた際に得られた結果を示す。
【００６０】
列Ｄは、７０部の BUNA CB25 と３０部の Polysar BB2040 とをブレンドし、１６分間混合してグラフトさせた際に得られた結果を示す。BUNA CB25 と Polysar BB2040 との未グラフト化７０／３０ブレンドに対する結果も示す。および
列Ｅは、３０部の BUNA CB25 と７０部の Polysar BB2040 とをブレンドし、１７分間混合してグラフトさせた際に得られた結果を示す。BUNA CB25 と Polysar BB2040 との未グラフト化３０／７０ブレンドに対する結果も示す。
【００６１】
【表５】
0004996800.tif 000008
【００６２】
【表６】
0004996800.tif 000009
【００６３】
【表７】
0004996800.tif 000010
【００６４】
【表８】
0004996800.tif 000011
【００６５】
図３、４および５は、表１にその結果が示されているグラフトコポリマーによるガラス転移点の変化を示す。図３は、臭素化ブチルゴム（Polysar BB2040）と共役ジオレフィンモノマーをベースとする硫化ポリマー（BUNA CB25）との５０／５０ブレンドについて、並びに Polysar BB2040 と BUNA CB24 と、および Polysar BB2040 と BUNA CB25 との５０／５０グラフト物についてのタンデルタ対温度のグラフである。線１は、バンバリーミキサー内で１６分間混合することによりグラフト化した Polysar BB2040 と BUNA CB25 との５０／５０混合物（取出し温度１４７℃）により得られた結果を示す。線２は、バンバリーミキサー内で１６分間混合することによりグラフト化した Polysar BB2040 と BUNA CB24 との５０／５０混合物（取出し温度１４７℃）により得られた結果を示す。線３は、バンバリーミキサー内で７分間混合することによりグラフト化した Polysar BB2040 と BUNA CB25 との５０／５０混合物（取出し温度１４０℃）により得られた結果を示す。線４は、未グラフト化ブレンドにより得られた結果を示す。ピークシフトは、グラフトにより引き起こされたガラス転移点Ｔｇのシフトを明らかに示す。
【００６６】
図４は、BUNA CB25 とPolysar BB2040 との７０／３０ブレンドについて、およびバンバリーミキサー内で１６分間混合することにより形成した BUNA CB25 と Polysar BB2040 との７０／３０グラフト物（取出し温度１５０℃）についてのタンデルタ対温度のグラフである。
【００６７】
図５は、BUNA CB25 とPolysar BB2040 との３０／７０ブレンドについて、およびバンバリーミキサー内で１７分間混合することにより形成した BUNA CB25 と Polysar BB2040 との３０／７０グラフト物（取出し温度１４３℃）についてのタンデルタ対温度のグラフである。
【００６８】
実施例３
ポリブタジン（BUNA CB24）と、（ａ）臭素化ブチルゴム（Polysar BB 2040）、（b）塩素化ブチルゴム（Polysar CB1240）、および（ｃ）未ハロゲン化ゴム（Polysar PB301）とのブレンドを、冷却二本ロールミルにより４０〜５０℃で予備混合した。次いでブレンドを二本ロールミルに戻し、８０〜１２０℃の範囲のより高いゴム温度で１５〜６０分間混合した。次いで生成物をヘキサンに溶解させた。Polysar CB1240 および Polysar PB301 を用いたブレンドは２時間以内に分離し、グラフトが起こらなかったことを示したが、一方 Polysar BB2040 を用いたブレンドはゆっくりと分離し、グラフトが起こったことを示した。
【００６９】
実施例４
ポリブタジエン（BUNA CB25）５０部に、臭素化ブチルゴム（Polysar BB 2040）５０部、ポリブテン（BP Chemicals; HYVIS 2000、分子量５９００）５部、および Irganox 3052FF（Ciba）１部を加えたものを、ミルにより室温で混合した。次いでこのブレンドを Berstorff 同方向回転かみ合い二軸スクリュー押出機 ZE-25 に通した。この押出機は、スクリュー長１３５０ｍｍ、および直径２５ｍｍを有する。各パスで、典型的に２〜３分間かかった。
【００７０】
表３〜５に示すように、多くの反応条件を使用した。グラフトの定性分析を、反応ブレンドをヘキサンに溶解させた後の分離ポリマー量を測定することにより行った。分離ポリマーがより少なく、よりゆっくりと分離するほど、グラフト化が進行している。
【００７１】
【表９】
0004996800.tif 000012
【００７２】
【表１０】
0004996800.tif 000013
【００７３】
表５に示す結果について、押出機のスクリュー要素を変更した。
【表１１】
0004996800.tif 000014
【００７４】
表３〜５に示されるデータにより、グラフトが二軸スクリュー押出機により、特に１１０℃を超えるバレル温度を使用することにより得られること、および滞留時間が増加（パス数が増加）することによりグラフト度が増加したことが示される。
【図１】
0004996800.tif 000015
【図２】
0004996800.tif 000016
【図３】
0004996800.tif 000017
【図４】
0004996800.tif 000018
【図５】
0004996800.tif 000019